活性化された炭素の製造方法であって、以下の工程:a炭素材料と、塩基と、前記塩基に対して化学的に不活性な親水性ポリマーとの混合物を製造する工程、b工程aにおいて製造された混合物をブリケットにプレスする工程及びc工程bにおいて製造されたブリケットを活性化させる工程を含む、活性化された炭素の製造方法。工程aにおいて、親水性ポリマーとして、ポリエーテル、好ましくはポリエーテルポリオール及び特に好ましくは一般式I:HO-R-O-nHI[式中、nは、2~100000、好ましくは2~1000及び特に好ましくは100~600の整数であり、かつRは、直鎖又は分枝鎖状の、非置換又は1個もしくはそれ以上のヒドロキシル基で置換されたアルキレン基、好ましくは非置換又は1個もしくはそれ以上のヒドロキシル基で置換されたC1~C15-アルキレン基、特に好ましくは非置換又は1個もしくはそれ以上のヒドロキシル基で置換されたC1~C10-アルキレン基及び極めて特に好ましくは非置換又は1個もしくはそれ以上のヒドロキシル基で置換されたC1~C6-アルキレン基である]によるポリエーテルポリオールを使用する、請求項1記載の方法。工程aにおいて、親水性ポリマーとして、ポリメチレングリコール、ポリエチレングリコール、ポリプロピレングリコール、ポリブチレングリコール、ポリペンチレングリコール、ポリヘキシレングリコール、ポリグリセリン及び前記の化合物2種又はそれ以上の任意の混合物からなる群から選択されるポリマーを使用し、かつ特に好ましくは200~600g/モルの質量平均分子量を有するポリプロピレングリコール及び/又は200~600g/モルの質量平均分子量を有するポリエチレングリコールを使用する、請求項2記載の方法。工程aにおいて、まず最初に、前記親水性ポリマーを前記炭素材料と混合した後、引き続き前記塩基をこうして製造された混合物に添加し、かつこの混合物と混合する、請求項1から3までのいずれか1項記載の方法。工程aにおいて、塩基として、アルカリ金属水酸化物及び/又はアルカリ金属炭酸塩、好ましくは水酸化カリウムを使用する、請求項1から4までのいずれか1項記載の方法。工程aにおいて、炭素材料として、コークス、好ましくは生コークス及び特に好ましくは1~10μmの平均粒径d50を有する生コークスを使用する、請求項1から5までのいずれか1項記載の方法。工程aにおいて、炭素材料20~50質量、親水性ポリマー1~15質量及び塩基35~79質量、好ましくは炭素材料25~40質量、親水性ポリマー2~10質量及び塩基50~73質量及び特に好ましくは炭素材料30~35質量、親水性ポリマー3~7質量及び塩基58~67質量を含有する混合物を製造する、請求項1から6までのいずれか1項記載の方法。工程bにおけるプレスを、ダイプレス中で少なくとも100kg/cm2の圧力で実施し、及び/又は工程bにおいて、工程aにおいて製造された混合物を、少なくとも1g/cm3の密度を有するブリケットにプレスする、請求項1から7までのいずれか1項記載の方法。工程aにおける活性化が、500~1500°C、好ましくは700~1000°C、特に好ましくは700~900°C及び極めて特に好ましくは850~900°Cの温度での前記ブリケットの熱処理を含み、かつ好ましくは工程cにおける前記熱処理の際の最高温度を、少なくとも0.5時間、好ましくは少なくとも1時間、特に好ましくは少なくとも2時間及び極めて特に好ましくは少なくとも3時間保持する、請求項1から8までのいずれか1項記載の方法。請求項1から9までのいずれか1項記載の方法により得られ、1500~2000m2/gのBET表面積を有し、かつ吸着材料として又は電極として及び好ましくは二重層コンデンサにおける電極として使用される、活性化された炭素。Eirich社のインテンシブミキサー中へ、3μmの平均粒径を有するSasolSynfuelLtd社の生コークス1666g等方性ピッチコークス及び200g/モルのMwを有するポリエチレングリコール166gを充填し、10分間混合した。引き続き、この混合物に約10μmの平均粒径を有する水酸化カリウム3166gを添加し、この混合物を改めて15分間混合した。前記混合過程の終了時に、約3μmの平均粒径を有する均質な混合物が得られた。前記混合物を、ついで50cm×50cm×10cmのダイサイズを有するWickert社、型式WKP2000Sのプレス中へ充填し、室温で95kg/cm2の圧力で、1.0g/cm3の密度を有するブリケットにプレスした。引き続き、前記ブリケットを炉中へ配置し、5°C/分の加熱速度、850°Cの最高温度及び1時間の保持時間での熱処理にかけた後、活性化された前記ブリケットを水中で急冷し、引き続き鉱酸、すなわち硫酸で洗浄し、それに続いて蒸留水で中性まで繰り返し洗浄した。こうして製造された活性化された炭素から、各約10mgの質量を有する10mmの直径を有する円形ペレットの形の電極を成形し、30μmの厚さを有するセパレータWhatmanガラス繊維セパレータを備え、電解質としてアセトニトリル中1Mテトラフルオロホウ酸テトラエチルアンモニウムを有するスウェージロックセル中で測定した。その二重層コンデンサは、2.3V及び500mA/gの充電電流で、前記電極を基準として146F/gの比電気容量を達成した。